(57)【要約】【課題】  スチレン系樹脂に植物由来の樹脂を配合することにより石油の使用量を減らし、環境維持を図るとともに、スチレン系樹脂本来の成形性や剛性を損なわない樹脂組成物を開発し、発泡体、シート、筐体等の材料として実用化すること。【解決手段】  スチレン系樹脂（Ａ）８７〜１５重量％、共役ジエンとビニル芳香族炭化水素からなる水添ブロック共重合体（Ｂ）５〜３０重量％、スチレン系単量体と（メタ）アクリル酸エステル系単量体からなるブロック共重合体（Ｃ）３〜２０重量％及びポリ乳酸（Ｄ）５〜５０重量％からなる樹脂組成物。【選択図】なし【特許請求の範囲】
【請求項１】
スチレン系樹脂（Ａ）８７〜１５重量％、共役ジエンとビニル芳香族炭化水素からなる水添ブロック共重合体（Ｂ）５〜３０重量％、スチレン系単量体と（メタ）アクリル酸エステル系単量体からなるブロック共重合体（Ｃ）３〜２０重量％及びポリ乳酸（Ｄ）５〜５０重量％からなる樹脂組成物。
【請求項２】
スチレン系単量体と（メタ）アクリル酸エステル系単量体からなるブロック共重合体（Ｃ）がａ−ｂ型ブロック共重合体であり、ａセグメントがスチレン系単量体から形成され、ｂセグメントが炭素数１〜４のアルキル鎖を有する（メタ）アクリル酸エステル系単量体から形成されており、かつａセグメントとｂセグメントとの割合が重量比で９５／５〜３０／７０であることを特徴とする請求項１の記載樹脂組成物。
【請求項３】
請求項１〜２のいずれかに記載の樹脂組成物からなる成形体。
【発明の詳細な説明】
【技術分野】
【０００１】
本発明は、ポリ乳酸を含有するスチレン系樹脂組成物に関する。植物由来の材料であるポリ乳酸を配合することにより、石油由来のスチレン系樹脂の使用量を減らすことができ、かつスチレン系樹脂の本来の性質を損なうことがなく、さらに流動性および耐衝撃性が向上した樹脂組成物を与え、この樹脂組成物は筐体等の成形体に好ましく用いることができる。
【背景技術】
【０００２】
スチレン系樹脂は成形が容易であること、軽量であること等を生かして発泡体、シート、筐体等数多くの産業分野に使用されている。
【０００３】
一方、近年、石油資源枯渇の問題や炭酸ガス排出増加に伴う地球温暖化といった環境問題の観点より、石油を原料としない非石油系樹脂が注目されている。
【０００４】
こうした中で、植物由来原料をモノマーとした樹脂が開発されてきており、既にとうもろこしや芋類等から得た澱粉を糖化して、さらに乳酸菌により乳酸とし、ついで乳酸を環化させてラクチドとし、これを開環重合することによりポリ乳酸樹脂が生産されるようになった。
【０００５】
このようにして得られた植物由来原料の樹脂中の炭素は、大気中の炭酸ガスを光合成して固定化されたものであるために、たとえ焼却廃棄しても炭酸ガス総量を増加させることのない、いわゆる「カーボンニュートラル」な材料と言える。すなわち、循環型で環境維持可能な材料である。
【０００６】
このような植物由来の環境維持可能な材料を石油系樹脂に配合して使用することにより、石油系樹脂の使用量を削減することが可能であり、種々の検討が行われている（特許文献１参照）。石油系樹脂の代表格であるスチレン系樹脂にも上記材料を配合して使用することができれば、スチレン系樹脂の使用量も多いだけに、削減量も多大であると期待される。スチレン樹脂の使用量を削減することは、石油使用量および炭酸ガス総量を減らすことであり、環境負荷の低減につながる。
【特許文献１】特開２００５−４８０６７号公報
【発明の開示】
【発明が解決しようとする課題】
【０００７】
本発明は、植物由来の樹脂をスチレン系樹脂に配合することにより環境負荷を低減することができ、しかも、スチレン系樹脂の本来の成形性を失わずに、実用的な剛性及び優れた流動性と耐衝撃性を兼ね備えた樹脂組成物を提供することを目的とする。
【課題を解決するための手段】
【０００８】
本発明者はこの課題達成のため、鋭意検討した結果、スチレン系樹脂、共役ジエンとビニル芳香族炭化水素からなる水添ブロック共重合体、スチレン系単量体と（メタ）アクリル酸エステル系単量体からなるブロック共重合体およびポリ乳酸からなる樹脂組成物が様々な成形方法に対応できる流動性、優れた機械的物性を兼ね備えていることを見出し、本発明に到達した。
【０００９】
すなわち、本発明は下記のとおりである。
（１）スチレン系樹脂（Ａ）８７〜１５重量％、共役ジエンとビニル芳香族炭化水素からなる水添ブロック共重合体（Ｂ）５〜３０重量％、スチレン系単量体と（メタ）アクリル酸エステル系単量体からなるブロック共重合体（Ｃ）３〜２０重量％及びポリ乳酸（Ｄ）５〜５０重量％からなる樹脂組成物。
（２） スチレン系単量体と（メタ）アクリル酸エステル系単量体からなるブロック共重合体（Ｃ）がａ−ｂ型ブロック共重合体であり、ａセグメントがスチレン系単量体から形成され、ｂセグメントが炭素数１〜４のアルキル鎖を有する（メタ）アクリル酸エステル系単量体から形成されており、かつａセグメントとｂセグメントとの割合が重量比で９５／５〜３０／７０であることを特徴とする（１）に記載樹脂組成物。
（３）（１）、（２）のいずれかに記載の樹脂組成物からなる成形体。
【発明の効果】
【００１０】
本発明により、植物由来の樹脂をスチレン系樹脂に配合することにより環境負荷を低減することができ、しかも、スチレン系樹脂の本来の成形性を失わずに、実用的な剛性及び優れた流動性と耐衝撃性を兼ね備えた樹脂組成物を提供することができる。
【発明を実施するための最良の形態】
【００１１】
以下、本発明について詳細に説明する。
【００１２】
本発明で用いられるスチレン系樹脂（Ａ）とは、スチレンを主成分とした重合体である。
スチレン系樹脂（Ａ）としては、ポリスチレン、ゴム変性ポリスチレン、スチレンと他のビニル系単量体を共重合したスチレン系樹脂、等が挙げられる。
【００１３】
ポリスチレンとはスチレンの単独重合体であり、一般的に入手できるものを適宜選択して用いることができる。一般的に入手できるポリスチレンは、スチレンの重合度、分子量分布、可塑剤や滑剤の量が調整され、流動性の異なるものが提供されている。本発明で使用されるポリスチレンの流動性はＩＳＯ１１３３に従って測定したメルトフローレイトが１〜１０g/10minの範囲にあることが好ましい。ポリスチレンの流動性が上記範囲を下回ると、本発明の樹脂組成物の成形性、特に射出成形での金型充填性が低下して好ましくない。一方、ポリスチレンの流動性が上記範囲を上回ると、本発明の樹脂組成物の成形性、特に押出成形、真空成形、ブロー成形での厚み均一性が低下して好ましくない。
【００１４】
ゴム変性ポリスチレンとはスチレン単独の重合体からなる連続相にゴム状重合体がグラフト重合して粒子分散してなる成形材料であり、一般的に入手できるものを適宜選択して用いることができる。ゴム変性ポリスチレンに用いるゴムとしては、ポリブタジエン、スチレン−ブタジエン共重合体、ポリイソプレン、ブタジエン−イソプレン共重合体、天然ゴム、エチレン−プロピレン共重合体などを挙げることができる。特に、ポリブタジエン、スチレン−ブタジエン共重合体が好ましい。
ゴム変性ポリスチレンの流動性は、ＩＳＯ１１３３に従って測定したメルトフローレイトが１〜１０g/10minの範囲にあることが好ましい。ゴム変性ポリスチレンの流動性が上記範囲を下回ると、本発明の樹脂組成物の成形性、特に射出成形での金型充填性が低下して好ましくない。一方、ゴム変性ポリスチレンの流動性が上記範囲を上回ると、本発明の樹脂組成物の成形性、特に押出成形、真空成形、ブロー成形での厚み均一性が低下して好ましくない。
【００１５】
スチレンと他のビニル系単量体を共重合したスチレン系樹脂としては、スチレンと（メタ）アクリル酸の共重合体、スチレンと（メタ）アクリル酸エステルの共重合体、スチレンと無水マレイン酸の共重合体、等が挙げられる。
【００１６】
本発明の（Ａ）成分のポリスチレン、ゴム変性ポリスチレン及びスチレンと他のビニル系単量体を共重合したスチレン系樹脂は各々単独で使用してもよいし、あるいは少なくとも２成分を任意の割合で混合して使用してもよい。（Ａ）成分を複数成分使用する場合、共役ジエンとビニル芳香族炭化水素からなる水添ブロック共重合体（Ｂ）、スチレン系単量体と（メタ）アクリル酸エステル系単量体からなるブロック共重合体（Ｃ）及びポリ乳酸（Ｄ）を混合するに先立ち、（Ａ）成分を予め溶融混練等により均一材料としておいてもよいし、あるいは、複数の（Ａ）成分、共役ジエンとビニル芳香族炭化水素からなる水添ブロック共重合体（Ｂ）、スチレン系単量体と（メタ）アクリル酸エステル系単量体からなるブロック共重合体（Ｃ）及びポリ乳酸（Ｄ）を一緒に溶融混練してもよい。
【００１７】
本発明の樹脂組成物全体を１００重量％とすると、スチレン系樹脂（Ａ）の含有量は８７〜１５重量％である。好ましくは、８０〜２０重量％である。８７重量％を越えた場合、他の成分の配合量が少なく、したがって物性の向上はほとんど認められない。一方、スチレン系樹脂（Ａ）の含有量が１５重量％未満では、スチレン系の樹脂の本来の特徴である剛性や耐熱性（ビカット軟化温度、荷重撓み温度）が大きく損なわれるため、好ましくない。
【００１８】
本発明に用いる共役ジエンとビニル芳香族炭化水素からなる水添ブロック共重合体（Ｂ）とは、共役ジエン化合物とビニル芳香族化合物とからなる非水添ブロック共重合体を水添して得られる水添ブロック共重合体である。共役ジエン化合物とは１対の共役二重結合を有するジオレフィンであり、例として１，３−ブタジエン、２−メチル−１，３−ブタジエン（イソプレン）が挙げられる。また、ビニル芳香族化合物の例としては、スチレン、α−メチルスチレン、ジビニルベンゼンが挙げられる。最も一般的なものは１，３−ブタジエンとスチレンからなる水添ブロック共重合体であり、ＳＥＢＳと呼ばれる。
共役ジエンとビニル芳香族炭化水素とのブロック共重合および得られたブロック共重合体の水添は公知の方法を用いることができる。
本発明に用いる共役ジエンとビニル芳香族炭化水素からなる水添ブロック共重合体（Ｂ）におけるビニル芳香族化合物の含有量は好ましくは１０重量％以上、７０重量％未満、更に好ましくは２０重量％以上、６０重量％未満である。ビニル芳香族化合物の含有量が１０重量％未満では本発明の樹脂組成物の剛性が大幅に低下し、一方ビニル芳香族化合物の含有量が７０重量％を越えた場合、耐衝撃性の改善が認められず、いずれも好ましくない。
本発明に用いる共役ジエンとビニル芳香族炭化水素からなる水添ブロック共重合体（Ｂ）の共役ジエン化合物に基づく二重結合の水添率は７５〜１００％が好ましく、更に好ましくは８０〜１００％である。水添率が７５％よりも低いと本発明の樹脂組成物の剛性が大幅に低下して好ましくない。
本発明に用いる共役ジエンとビニル芳香族炭化水素からなる水添ブロック共重合体（Ｂ）の重量平均分子量は３〜１００万が好ましい。更に好ましくは５〜８０万である。
重量平均分子量が３万未満では本発明の樹脂組成物の耐衝撃性が劣り、重量平均分子量が１００万を越えると本発明の樹脂組成物の成形加工性が劣るため好ましくない。
【００１９】
本発明に用いる共役ジエンとビニル芳香族炭化水素からなる水添ブロック共重合体（Ｂ）は官能基を有する化合物で変性してあるものでもよい。官能基としては、カルボキシル基、酸無水物基、イソシアナート基、エポキシ基、シラノール基、アルコキシシラン基等が挙げられる。
【００２０】
本発明に用いる共役ジエンとビニル芳香族炭化水素からなる水添ブロック共重合体（Ｂ）は市販品を用いることができる。例として旭化成ケミカルズ(株）製のタフテック（商品名）が挙げられる。
【００２１】
本発明の樹脂組成物全体を１００重量％とすると、共役ジエンとビニル芳香族炭化水素からなる水添ブロック共重合体（Ｂ）の含有量は５〜３０重量％、好ましくは１０〜２５重量％である。５重量％未満では耐衝撃性の向上がほとんど認められない。また、３０重量％を越える場合は、剛性および耐熱性（ビカット軟化温度、荷重撓み温度）の低下が大きく好ましくない。
【００２２】
耐衝撃性としては、シャルピー衝撃強さおよびデュポン衝撃強さを評価する。デュポン衝撃とは、平板の試験片にダートを落下させて測定される面衝撃強さである。共役ジエンとビニル芳香族炭化水素からなる水添ブロック共重合体（Ｂ）を配合することにより特にデュポン衝撃強さを著しく向上させることができる。
【００２３】
本発明で用いられるスチレン系単量体と（メタ）アクリル酸エステル系単量体からなるブロック共重合体（Ｃ）とは、ａ−ｂ型ブロック共重合体であり、ａセグメントがスチレン系単量体から形成され、ｂセグメントが炭素数１〜４のアルキル鎖を有する（メタ）アクリル酸エステル系単量体から形成される。当該ａ−ｂ型ブロック共重合体は、例えばポリメリックペルオキシドを用いて公知の製造プロセスである塊状重合法、懸濁重合法、乳化重合法及び溶液重合法等で製造することができる。
【００２４】
炭素数１〜４のアルキル鎖を有する（メタ）アクリル酸エステル系単量体の具体例としては、（メタ）アクリル酸メチルエステル、（メタ）アクリル酸エチル、エステル（メタ）アクリル酸イソプロピルエステル、アクリル酸ブチルエステルが挙げられ、中で最も入手しやすい単量体はメタアクリル酸メチルエステルである。
【００２５】
ａセグメントであるスチレン系単量体とｂセグメントである（メタ）アクリル酸エステル系単量体との割合が重量比で９５／５〜３０／７０であり、好ましくは９３／７〜４０／６０である。（メタ）アクリル酸エステル系単量体の重量比が上記範囲外では、スチレン系単量体と（メタ）アクリル酸エステル系単量体からなるブロック共重合体（Ｃ）を配合することによる引張破壊歪みやシャルピー衝撃強さの向上等が認められない、あるいはむしろ低下する場合もあるので好ましくない。
【００２６】
上記スチレン系単量体と（メタ）アクリル酸エステル系単量体からなるブロック共重合体（Ｃ）は市販されているものを使用してもよい。例としては日本油脂(株）製「モディパー（商品名）ＭＳ１０Ｂ」等が挙げられる。
【００２７】
本発明の樹脂組成物全体を１００重量％とすると、スチレン系単量体と（メタ）アクリル酸エステル系単量体からなるブロック共重合体（Ｃ）含有量は３〜２０重量％、好ましくは５〜２０重量％である。３重量％未満では、シャルピー衝撃強さの向上がほとんど認められない。また、２０重量％を越える場合は、デュポン衝撃強さの低下が大きく、好ましくない。
スチレン系単量体と（メタ）アクリル酸エステル系単量体からなるブロック共重合体（Ｃ）を配合することにより、剛性を低下させずにシャルピー衝撃強さは向上するが、デュポン衝撃強さ（面衝撃強さ）は低下する。前述したように、共役ジエンとビニル芳香族炭化水素からなる水添ブロック共重合体（Ｂ）を配合することによりデュポン衝撃強さを著しく向上させることができる。そこで、共役ジエンとビニル芳香族炭化水素からなる水添ブロック共重合体（Ｂ）と（メタ）アクリル酸エステル系単量体からなるブロック共重合体（Ｃ）を併用することにより、シャルピー衝撃強さおよびデュポン衝撃強さ、いずれも大幅に向上させることができ好ましい。
【００２８】
本発明に用いるポリ乳酸（Ｄ）は、とうもろこしやイモ類等から得た澱粉を糖化して、更に乳酸菌により乳酸を得、次に、乳酸を環化反応させてラクチドとし、これを開環重合すると言う方法で得られたポリ乳酸（Ｄ）を用いることが出来る。また、石油からラクチドを合成しこれを開環重合して得たポリ乳酸でも、あるいは石油から乳酸を得、これを直接脱水縮合して得たポリ乳酸を用いてもよい。
【００２９】
また、ポリ乳酸（Ｄ）を構成するＬ−乳酸およびＤ−乳酸の比率に関しては、特に限定されることなく用いることが出来る。しかし、ポリ乳酸を結晶化させる事により耐熱性を高める必要がある場合には、Ｌ−乳酸とＤ−乳酸の比率が１００：０〜９０：１０または０：１００〜１０：９０、好ましくはＬ−乳酸とＤ−乳酸の比率が１００：０〜９５：５または０：１００〜５：９５であるポリ乳酸を用いる。
【００３０】
更に、ポリ乳酸（Ｄ）には、主たる構成モノマーであるＤ−乳酸およびＬ−乳酸以外に他の成分が共重合されていても良い。他の共重合成分としては、エチレングリコール、プロピレングリコール、ブタンジオール、シュウ酸、アジピン酸、セバシン酸等を挙げることができる。このような共重合成分は、全単量体成分中、通常０〜３０モル％の含有量とするのが好ましく、さらに０〜１０モル％であることがより好ましい。
【００３１】
ポリ乳酸（Ｄ）の分子量や分子量分布は、実質的に成形加工が可能であれば特に限定されないが、重量平均分子量としては好ましくは１万以上、４０万以下より好ましくは４万以上、３０万以下である。
【００３２】
ポリ乳酸（Ｄ）の配合量は、本発明の樹脂組成物全体を１００重量％とすると、５〜５０重量％、好ましくは１０〜５０重量％である。ポリ乳酸（Ｄ）が５０重量％を超えると樹脂組成物のビカット軟化温度や荷重撓み温度がスチレン系樹脂（Ａ）に比べて大幅に低下して好ましくない。一方、ポリ乳酸（Ｄ）が５重量％未満ではポリ乳酸（Ｄ）の添加の効果が発現されず好ましくない。
【００３３】
スチレン系樹脂（Ａ）、共役ジエンとビニル芳香族炭化水素からなる水添ブロック共重合体（Ｂ）、（メタ）アクリル酸エステル系単量体からなるブロック共重合体（Ｃ）およびポリ乳酸（Ｄ）を配合、溶融、混練、造粒する方法は特に限定されず、樹脂組成物の製造で常用されている方法を用いることができる。例えば、ドラムタンブラー、ヘンシェルミキサー等で配合した上記成分をバンバリーミキサー、単軸押出機、二軸押出機、ニーダー等を用いて溶融、混練し、ロータリーカッター、ファンカッター等で造粒することによって樹脂組成物を得ることができる。溶融、混練における樹脂温度は１８０〜２４０℃が好ましい。目標とする樹脂温度にするためには、押出機等のシリンダ温度は樹脂温度よりも１０〜２０℃低い温度に設定すべきである。樹脂温度が１８０℃未満ではスチレン系樹脂（Ａ）及び（メタ）アクリル酸エステル系単量体からなるブロック共重合体（Ｃ）の流動性が不十分でポリ乳酸（Ｄ）との混合が不十分となり好ましくない。一方、樹脂温度が２４０℃を越えるとポリ乳酸（Ｄ）の熱分解が起こり好ましくない。
【００３４】
さらに、本発明の樹脂組成物は、スチレン系樹脂（Ａ）、共役ジエンとビニル芳香族炭化水素からなる水添ブロック共重合体（Ｂ）、スチレン系単量体と（メタ）アクリル酸エステル系単量体からなるブロック共重合体（Ｃ）及びポリ乳酸（Ｄ）を配合、溶融、混練、造粒するときに、酸化防止剤、滑剤、着色剤、紫外線吸収剤、光安定剤といった添加剤を添加することができる。
本発明の樹脂組成物は射出成形、シート押出成形、真空成形、異型押出成形、ブロー成形といった方法で成形されて樹脂製品となる。
【実施例】
【００３５】
以下、実施例を挙げて本発明をさらに説明するが、本発明はその要旨を越えない限り、以下の実施例に限定されるものではない。
＜スチレン系樹脂（Ａ）−１＞
（Ａ）−１；ＰＳジャパン株式会社製  ポリスチレン「６８５」（商品名）
基礎物性を（表−１）に示した。
＜スチレン系樹脂（Ａ）−２＞
（Ａ）−２；ＰＳジャパン株式会社製  ゴム変性ポリスチレン「Ｈ８１１７」（商品名）
基礎物性を（表−１）に示した。
【表１】
2008308608.tif 000002
＜共役ジエンとビニル芳香族炭化水素からなる水添ブロック共重合体（Ｂ）＞
（Ｂ）−１；タフテック（商品名）Ｈ１０４１＜旭化成ケミカルズ(株）製＞
水添ブロック共重合体、スチレン成分含有量３０重量％
メルトフローレイト＜２００℃，５ｋｇｆ＞：３．５ｇ／１０ｍｉｎ
（Ｂ）−２；タフテック（商品名）Ｈ１０４３＜旭化成ケミカルズ(株）製＞
水添ブロック共重合体、スチレン成分含有量６７重量％
メルトフローレイト＜２３０℃，２．１６ｋｇｆ＞：２．０ｇ／１０ｍｉｎ
（Ｂ）−３；タフテック（商品名）Ｍ１９１３＜旭化成ケミカルズ(株）製＞
変性水添ブロック共重合体、スチレン成分含有量３０重量％
メルトフローレイト＜２００℃，５ｋｇｆ＞：４．０ｇ／１０ｍｉｎ
＜スチレン系単量体と（メタ）アクリル酸エステル系単量体からなるブロック共重合体（Ｃ）＞
（Ｃ）−１；日本油脂株式会社製  「モディパー（商品名）  ＭＳ１０Ｂ」
スチレンとメタクリル酸メチルとのブロック共重合体で組成比：スチレン／メタクリル酸メチル＝９０／１０である。また、ＩＳＯ１１３３（２００℃、５ｋｇｆ）に従って測定したメルトフローレイトは３．５ｇ／１０ｍｉｎであった。
＜ポリ乳酸（Ｄ）＞
（Ｄ）−１；Nature Works LLC製「４０３２Ｄ」（商品名）
ＩＳＯ１１３３（２００℃、５ｋｇｆ）に従って測定したメルトフローレイトは１４．２ｇ／１０ｍｉｎであった。
【００３６】
＜樹脂組成物の製造＞
スチレン系樹脂（Ａ）、共役ジエンとビニル芳香族炭化水素からなる水添ブロック共重合体（Ｂ）、スチレン系単量体と（メタ）アクリル酸エステル系単量体からなるブロック共重合体（Ｃ）およびポリ乳酸（Ｄ）を（表−２）〜（表−４）の上段に示す通り計量した。
計量した原料をドラムタンブラーで配合し、同方向二軸押出機（ＷＥＲＮＥＲ＆ ＰＦ
ＬＥＩＤＥＲＥＲ社製ＺＳＫ２５）でシリンダー設定温度２００℃、スクリュー回転数
２００ｒｐｍにて溶融混練し溶融ストランドとして抜き出した。溶融ストランドを水冷し
ロータリーカッターでストランドをカッティングしてペレット状の樹脂組成物を得た。
【００３７】
＜物性の測定＞  
メルトフローレイトおよび機械物性の測定；
上記で製造した樹脂組成物のメルトフローレイトをＩＳＯ１１３３にしたがって測定した。又、上記で製造した樹脂組成物をＩＳＯタイプＡ試験片に射出成形し、ＩＳＯ５２７−１に従って引張強さ、引張破壊歪みを、ＩＳＯ１７８に従って曲げ強さ、曲げ弾性率を、ＩＳＯ１７９に従ってシャルピー衝撃強さ、ＩＳＯ３０６に従ってビカット軟化温度、ＩＳＯ７５−２に従って荷重撓み温度を測定した。
デュポン衝撃試験；
ＪＩＳ Ｋ ５４００に従い、デュポン衝撃試験を行った。デュポン衝撃試験機を用いて、撃芯の先端Ｒが３ｍｍ、受け台のへこみＲが６ｍｍの条件で、厚さ２ｍｍの射出成形板に撃芯を落下させ、成形板に亀裂を発生させるエネルギーを求めた。
以上の測定結果を（表−２）〜（表−４）の下段に示した。
【００３８】
【表２】
2008308608.tif 000003
【００３９】
【表３】
2008308608.tif 000004
【００４０】
【表４】
2008308608.tif 000005
【００４１】
【表５】
2008308608.tif 000006
【００４２】
【表６】
2008308608.tif 000007
【００４３】
【表７】
2008308608.tif 000008
【００４４】
【表８】
2008308608.tif 000009
【００４５】
【表９】
2008308608.tif 000010
【００４６】
【表１０】
2008308608.tif 000011
【００４７】
【表１１】
2008308608.tif 000012
【００４８】
＜（表―２）の説明＞
スチレン系樹脂（Ａ）−１（ポリスチレン）とポリ乳酸（Ｄ）のブレンド系において、同一のポリ乳酸（Ｄ）の配合量の系で比較すると、共役ジエンとビニル芳香族炭化水素からなる水添ブロック共重合体（Ｂ）およびスチレン系単量体と（メタ）アクリル酸エステル系単量体からなるブロック共重合体（Ｃ）両者を配合することにより、シャルピー衝撃強さおよびデュポン衝撃強さのいずれも向上する（実施例１〜５）。共役ジエンとビニル芳香族炭化水素からなる水添ブロック共重合体（Ｂ）添加のみの場合（比較例２、４、６、８）では、シャルピー衝撃強さの向上が不十分である。一方、スチレン系単量体と（メタ）アクリル酸エステル系単量体からなるブロック共重合体（Ｃ）添加のみの場合（比較例５）、無添加の場合（比較例３）に比べてシャルピー衝撃強さの向上は少なく、デュポン衝撃強さはむしろ低下している。
＜（表−３）の説明＞
スチレン系樹脂（Ａ）−２（ゴム変性ポリスチレン）とポリ乳酸（Ｄ）のブレンド系においても、共役ジエンとビニル芳香族炭化水素からなる水添ブロック共重合体（Ｂ）およびスチレン系単量体と（メタ）アクリル酸エステル系単量体からなるブロック共重合体（Ｃ）両者を配合することにより、シャルピー衝撃強さおよびデュポン衝撃強さ、いずれも向上している（実施例６〜１３）。共役ジエンとビニル芳香族炭化水素からなる水添ブロック共重合体（Ｂ）添加のみの場合（比較例１０、１３〜１６、１９、２０）では、デュポン衝撃強さは大幅に向上するが、シャルピー衝撃強さはほとんど向上しない。また、
スチレン系単量体と（メタ）アクリル酸エステル系単量体からなるブロック共重合体（Ｃ）添加のみの場合（比較例１１、１７、２１）、無添加の場合（比較例９、１２、１９）に比べてシャルピー衝撃強さの向上は少なく、デュポン衝撃強さは大幅に低下している。
＜（表−４）の説明＞
スチレン系樹脂を（Ａ）−１（ポリスチレン）と（Ａ）−２（ゴム変性ポリスチレン）とを１：１で配合した場合も、スチレン系樹脂（Ａ）−２（ゴム変性ポリスチレン）単独の場合と同様な傾向が認められる。共役ジエンとビニル芳香族炭化水素からなる水添ブロック共重合体（Ｂ）およびスチレン系単量体と（メタ）アクリル酸エステル系単量体からなるブロック共重合体（Ｃ）を併用することにより（実施例１４、１５）、シャルピー、デュポン、両方の衝撃強さが向上している。
【産業上の利用可能性】
【００４９】
本発明の樹脂組成物はポリスチレンの用途である発泡体、シート、筐体等数多くの産業分野に好ましく用いられる。